ОКОННЫЙ БЛОК С УЗОРЧАТЫМ ПОКРЫТИЕМ ДЛЯ СНИЖЕНИЯ ЧАСТОТЫ СТОЛКНОВЕНИЙ ПТИЦ С ОКОННЫМ БЛОКОМ И СПОСОБ ЕГО ИЗГОТОВЛЕНИЯ

1. Способ изготовления окна для снижения частоты столкновений с ним птиц, причем окно включает в себя первую стеклянную подложку и ультрафиолетовое (УФ) отражающее покрытие, основой для которого является по меньшей мере первая стеклянная подложка, при этом способ содержит:
наличие первой стеклянной подложки и ультрафиолетового (УФ) отражающего покрытия, основой для которого служит по меньшей мере первая стеклянная подложка;
2
испускание лазерного пучка из по меньшей мере одного источника лазерного излучения, причем в составе лазерного пучка содержатся оптические импульсы с: (i) продолжительностью менее 1000 фемтосекунд и/или (ii) плотностью от 0,01 до 2,0 Дж/см;
при этом лазерный пучок, содержащий оптические импульсы, падает на УФ-отражающее покрытие и структурирует УФ-отражающее покрытие таким образом, чтобы получить участки с узором и участки без узора, которые имеют различные соответствующие значения коэффициента отражения УФ-излучения, причем лазерный пучок падает на участки с узором, но не на участки без узора.
2. Способ по п. 1, в котором лазерный пучок включает в себя оптические импульсы продолжительностью менее 100 фемтосекунд.
3. Способ по любому предшествующему пункту, в котором лазерный пучок включает в себя оптические импульсы продолжительностью менее 50 фемтосекунд.
4. Способ по любому предшествующему пункту, в котором все слои УФ-отражающего покрытия являются диэлектрическими слоями.
5. Способ по любому предшествующему пункту, при этом поверхностная энергия на участках с узором отличается от поверхностной энергии на участках без узора не более чем на 10%.
6. Способ по любому из пп. 1-3 или 5, в котором УФ-отражающее покрытие включает в себя ИК-отражающий слой на основе серебра, расположенный по меньшей мере между первым и вторым диэлектрическими слоями.
7. Способ по любому предшествующему п., в котором УФ-отражающее покрытие по меньшей мере на участках без сформированного узора включает в себя первый, второй, третий и четвертый слои в указанном порядке от первой стеклянной подложки, где первый и третий слои являются слоями с высоким коэффициентом отражения со значением коэффициента отражения не ниже 2,25, а второй и четвертый слои являются слоями с низким коэффициентом отражения со значением коэффициента отражения не более 1,8, при условии измерения значений коэффициента отражения на 550 нм;
при этом каждый из первого, второго, третьего и четвертого слоев является диэлектрическим слоем, который по существу прозрачен для видимого света; и
при этом блок изоляционного стеклопакета имеет коэффициент пропускания в видимом диапазоне спектра не менее 50%, а УФ-отражающее покрытие, по меньшей мере на участках без узора, отражает не менее 40% УФ-излучения в по меньшей мере значительной части диапазона 300-400 нм.
8. Способ по любому предшествующему пункту, в котором УФ-отражающее покрытие, по меньшей мере на участках без узора, отражает не менее 50% УФ-излучения в по меньшей мере значительной части диапазона 300-400 нм.
9. Способ по любому предшествующему п., в котором все слои изначально осажденного УФ-отражающего покрытия присутствуют на участках без сформированного узора, а на участках с узором имеется только часть изначально осажденного УФ-отражающего покрытия, которое остается там, поскольку лазерный пучок выполняет абляцию только части УФ-отражающего покрытия на участках без узора.
10. Способ по любому предшествующему пункту, в котором после формирования узора по меньшей мере участки с узором, сформированным лазерным пучком, имеют значение мутности не выше 0,4.
11. Способ по любому предшествующему пункту, в котором после формирования узора по меньшей мере участки с узором, сформированным лазерным пучком, имеют значение мутности не выше 0,3.
12. Способ по любому предшествующему пункту, в котором после формирования узора по меньшей мере участки с узором, сформированным лазерным пучком, имеют значение мутности не выше 0,2.
13. Способ по любому предшествующему пункту, в котором соотношение значений коэффициента зеркального отражения в диапазоне 340-370 нм для участков без узора по отношению к таковому для участков с узором составляет не менее 4:1.
14. Способ по любому предшествующему пункту, в котором соотношение значений коэффициента зеркального отражения в диапазоне 340-370 нм для участков без узора по отношению к таковому для участков с узором составляет не менее 5:1.
15. Способ по любому предшествующему пункту, в котором соотношение значений коэффициента зеркального отражения в диапазоне 340-370 нм для участков без узора по отношению к таковому для участков с узором составляет не менее 7:1.
2
16. Способ по любому предшествующему пункту, в котором во время формирования узора плотность лазерного пучка составляет от 0,01 до 2,0 Дж/см.
2
17. Способ по любому предшествующему пункту, в котором во время формирования узора плотность лазерного пучка составляет от 0,05 до 1 Дж/см.
18. Способ по любому предшествующему пункту, в котором во время формирования узора лазерный пучок включает в себя оптические импульсы продолжительностью менее 1000 фемтосекунд.
19. Способ по любому предшествующему пункту, в котором во время формирования узора длина волны лазерного пучка составляет 1000-1100 нм.
20. Блок изоляционного стеклопакета, включающий в себя:
первую стеклянную подложку;
вторую стеклянную подложку;
третью стеклянную подложку;
при этом первая стеклянная подложка располагается на внешней стороне блока изоляционного стеклопакета таким образом, чтобы ее лицевая поверхность была направлена к внешней поверхности здания, на которое должен устанавливаться блок изоляционного стеклопакета;
при этом вторая стеклянная подложка располагается между по меньшей мере первой и третьей стеклянными подложками;
при этом третья стеклянная подложка располагается на внутренней стороне блока изоляционного стеклопакета таким образом, чтобы ее лицевая поверхность была направлена к внутренней поверхности здания, на которое должен устанавливаться блок изоляционного стеклопакета;
узорчатое УФ-отражающее покрытие, обеспеченное на первой стеклянной подложке и на внешней поверхности блока изоляционного стеклопакета таким образом, чтобы его лицевая поверхность была направлена к внешней поверхности здания, на которое должен устанавливаться блок изоляционного стеклопакета, при этом узорчатое УФ-отражающее покрытие включает в себя участки с узором и без узора, и при этом все слои изначально осажденного УФ-отражающего покрытия присутствуют на участках без узора, а участки с узором имеют только оставшуюся часть изначально осажденного УФ-отражающего покрытия;
при этом первая и вторая стеклянные подложки ламинируются друг с другом с использованием ламинирующей пленки с содержанием полимера;
энергосберегающее покрытие наносится на сторону второй стеклянной подложки, противоположную от ламинирующей пленки с содержанием полимера, таким образом, чтобы вторая стеклянная подложка располагалась между энергосберегающим покрытием и ламинирующей пленкой с содержанием полимера;
при этом первая стеклянная подложка располагается между узорчатым УФ-отражающим покрытием и ламинирующей пленкой с содержанием полимера;
при этом УФ-отражающее покрытие не является частью энергосберегающего покрытия и не содержит ИК-отражающий слой на основе серебра или золота; и
при этом вторая стеклянная подложка отделена от третьей стеклянной подложки по меньшей мере воздушным зазором таким образом, чтобы ламинированная конструкция, включающая в себя первую стеклянную подложку, вторую стеклянную подложку и ламинирующую пленку с содержанием полимера, располагалась на внешней стороне воздушного зазора и на внешней стороне энергосберегающего покрытия.
21. Блок изоляционного стеклопакета по п. 20, в котором поверхностная энергия на участках с узором отличается от поверхностной энергии на участках без узора не более чем на 10%.
22. Блок изоляционного стеклопакета по любому из пп. 20, 21, в котором УФ-отражающее покрытие включает в себя первый, второй, третий и четвертый слои в указанном порядке от первой стеклянной подложки, где первый и третий слои являются слоями с высоким коэффициентом отражения со значением коэффициента отражения не ниже 2,25, а второй и четвертый слои являются слоями с низким коэффициентом отражения со значением коэффициента отражения не более 1,8 при условии измерения значений коэффициента отражения на 550 нм;
при этом каждый из первого, второго, третьего и четвертого слоев является диэлектрическим слоем, который по существу прозрачен для видимого света; и
при этом блок изоляционного стеклопакета имеет коэффициент пропускания в видимом диапазоне спектра не менее 50%, а УФ-отражающее покрытие отражает не менее 40% УФ-излучения по в меньшей мере значительной части диапазона 300-400 нм.
23. Блок изоляционного стеклопакета по любому из пп. 20-22, в котором УФ-отражающее покрытие отражает не менее 50% УФ-излучения в по меньшей мере значительной части диапазона 300-400 нм.
24. Блок изоляционного стеклопакета по любому из пп. 20-23, в котором УФ-отражающее покрытие отражает не менее 60% УФ-излучения в по меньшей мере значительной части диапазона 300-400 нм.
25. Блок изоляционного стеклопакета по любому из пп. 20-24, в котором энергосберегающее покрытие включает в себя по меньшей мере один слой на основе серебра, отражающий инфракрасное (ИК) излучение и расположенный между по меньшей мере первым и вторым диэлектрическими слоями.
n
s
26. Блок изоляционного стеклопакета по любому из пп. 20-25, в котором энергосберегающее покрытие включает в себя первый и второй ИК-отражающие слои с содержанием серебра, по меньшей мере один диэлектрический слой, который расположен между первым и вторым ИК-отражающими слоями, и при этом энергосберегающее покрытие имеет нормальный коэффициент излучения (E) не выше 0,10 и/или поверхностное сопротивление слоя (R) не более 8 Ом/квадрат.
27. Блок изоляционного стеклопакета по любому из пп. 20-26, в котором вторая и третья стеклянные подложки пространственно отделены друг от друга по меньшей мере одной прослойкой и/или торцевым уплотнением таким образом, чтобы определять величину воздушного зазора между второй и третьей стеклянными подложками.
28. Блок изоляционного стеклопакета по любому из пп. 20-27, в котором воздушный зазор содержит газообразный аргон.
29. Блок изоляционного стеклопакета по любому из пп. 20-28, в котором воздушный зазор наполняется газом и/или подвергается откачке воздуха до достижения значения давления ниже атмосферного.
30. Блок изоляционного стеклопакета по любому из пп. 20-29, в котором УФ-отражающее покрытие находится в непосредственном контакте с первой стеклянной подложкой.
31. Блок изоляционного стеклопакета по любому из пп. 20-30, в котором ламинирующая пленка с содержанием полимера содержит PVB.
32. Блок изоляционного стеклопакета по любому из пп. 20-31, в котором вторая и третья стеклянные подложки пространственно отдалены друг от друга больше, чем первая и вторая стеклянные подложки, и отделены друг от друга.
33. Блок изоляционного стеклопакета по любому из пп. 20-32, в котором вторая и третья стеклянные подложки пространственно отдалены друг от друга по меньшей мере на 5 мм дальше, чем первая и вторая стеклянные подложки, и отделены друг от друга.
34. Блок изоляционного стеклопакета, включающий в себя
первую стеклянную подложку;
вторую стеклянную подложку;
узорчатое УФ-отражающее покрытие, обеспеченное на первой стеклянной подложке, при этом узорчатое УФ-отражающее покрытие включает в себя участки с узором и без узора, имеющие разную УФ-отражающую способность, и при этом все слои изначально осажденного УФ-отражающего покрытия присутствуют на участках без узора, а участки с узором имеют только оставшуюся часть изначально осажденного УФ-отражающего покрытия.